ポリエステル系樹脂に無機粒子が含有された化粧用フィラメントであって、前記ポリエステル系樹脂がポリトリメチレンテレフタレート及び/又はポリブチレンテレフタレートであり、そのポリエステル系樹脂に前記無機粒子である平均粒径1~2μmのガラス粒子が、0.3~1.0重量含有されており、該ガラス粒子の熱伝導率が上記樹脂の5~7倍の範囲にあり、前記化粧用フィラメントの表面全面に上記樹脂に被覆されたガラス粒子の凸部が形成されていることを特徴とする化粧用フィラメント。前記ガラス粒子の熱伝導率が1.38~1.50W/mKであることを特徴とする請求項1に記載の化粧用フィラメント。前記ガラス粒子がEガラス、シリカガラス又は銀ガラスであることを特徴とする請求項2に記載の化粧用フィラメント。前記化粧用フィラメントの繊度が、2~4millsであることを特徴とする請求項3に記載の化粧用フィラメント。ポリエステル系樹脂に無機粒子が含有された化粧用フィラメントの一方端側に、アルカリ処理により胴体部及びテーパー状先細部を形成されている化粧用ブラシ毛材であって、前記ポリエステル系樹脂がポリトリメチレンテレフタレート及び/又はポリブチレンテレフタレートであり、そのポリエステル系樹脂に前記無機粒子である平均粒径1~2μmのガラス粒子が、0.3~1.0重量含有されており、該ガラス粒子の熱伝導率が上記樹脂の5~7倍の範囲にあり、前記化粧用フィラメントの表面全面に上記樹脂に被覆されたガラス粒子の凸部が形成されている領域と、その領域に連続して前記胴体部及びテーパー状先細部の表面全面に上記ガラス粒子の凸部が形成されている領域が設けられていることを特徴とする化粧用ブラシ毛材。前記胴体部の表面全面に前記ガラス粒子の高さ1.0~1.5μmの凸部が形成されていることを特徴とする請求項5に記載の化粧用ブラシ毛材。前記ガラス粒子の熱伝導率が1.38~1.50W/mKであることを特徴とする請求項5又は6に記載の化粧用ブラシ毛材。前記ガラス粒子がEガラス、シリカガラス又は銀ガラスであることを特徴とする請求項7に記載の化粧用ブラシ毛材。前記テーパー状の先端の直径が10~25μmの範囲にあることを特徴とする請求項8に記載の化粧用ブラシ毛材。前記化粧用ブラシ毛材の前記胴体部の凸部の分布密度が20~65個/50μm2の範囲にあることを特徴とする請求項9に記載の化粧用ブラシ毛材。前記化粧用フィラメントの繊度が、2~4millsであることを特徴とする請求項10に記載の化粧用ブラシ毛材。前記ガラス粒子が銀ガラスである化粧用ブラシ毛材が静菌活性値4~6の範囲の値であることを特徴とする請求項8に記載の化粧用ブラシ毛材。ポリエステル系樹脂に無機粒子が含有された化粧用フィラメントの一方端側に、アルカリ処理により胴体部及びテーパー状先細部が形成されている化粧用ブラシ毛材を用いる化粧用ブラシであって、前記ポリエステル系樹脂がポリトリメチレンテレフタレート及び/又はポリブチレンテレフタレートであり、そのポリエステル系樹脂に前記無機粒子である平均粒径1~2μmのガラス粒子が、0.3~1.0重量含有されており、該ガラス粒子の熱伝導率が上記樹脂の5~7倍の範囲にあり、前記化粧用フィラメントの表面全面に上記樹脂に被覆されたガラス粒子の凸部が形成されている領域と、その領域に連続して前記胴体部及びテーパー状先細部の表面全面に上記ガラス粒子の凸部が形成されている領域が設けられており、上記胴体部及びテーパー状先細部の領域を化粧料で塗布するブラシに用いる化粧用ブラシ毛材が、ファンデーションブラシ、パウダーブラシ、アイシャドーブラシ、リップブラシ又はシャドーブラシに用いられることを特徴とする化粧用ブラシ。前記胴体部の表面全面に上記ガラス粒子の高さ1.0~1.5μmの凸部が形成されていることを特徴とする請求項13に記載の化粧用ブラシ。前記ガラス粒子の熱伝導率が1.38~1.50W/mKであることを特徴とする請求項13又は14に記載の化粧用ブラシ。前記ガラス粒子がEガラス、シリカガラス又は銀ガラスであることを特徴とする請求項15に記載の化粧用ブラシ。前記テーパー状の先端の直径が4~15μmの範囲にあることを特徴とする請求項16に記載の化粧用ブラシ。前記胴体部の凸部の分布密度が20~65個/50μm2の範囲にあることを特徴とする請求項17に記載の化粧用ブラシ。前記化粧用フィラメントの繊度が、2~4millsであることを特徴とする請求項18に記載の化粧用ブラシ。前記ガラス粒子が銀ガラスである化粧用ブラシ毛材が静菌活性値4~6の範囲の値であることを特徴とする請求項16に記載の化粧用ブラシ。上記馬毛の表面写真図2は、その表面全面に多数の凸部が存在することを示している。この凸部の存在は、もし、ポリエステル系樹脂フィラメントの表面全面に凸部が形成されてアルカリ処理により、そのフィラメントの一方端側に馬毛の多数の凸部と類似の形状のものが形成できれば、上記樹脂フィラメントであっても、馬毛の化粧用ブラシ毛材と同様に、使用感が良く、また、パウダー等の化粧料の含み性並びに転着性が良好な化粧用ブラシの製品化ができることを示唆している。特許文献1、2のポリエステル系樹脂フィラメントからなる化粧用ブラシ毛材は、アルカリ処理によりフィラメントの一方端側に、テーパー状の先細部を形成されているものである。しかしながら、特許文献1のPBTフィラメントは、PBTに5~15重量部の無機粉体を混合して5~6倍で延伸するために、延伸工程において延伸速度、温度等の管理を厳格に行わなければ、フィラメントが切断する恐れがあり、また、アルカリ処理によりフィラメントの表面に凹みが形成されているために、ブラシ毛材が、そのテーパー状の途中の凹み同士が対向する領域で切断する恐れがある。また、特許文献2の化粧用ブラシ毛材の繊度は、80dtex3.43mills1mill=1/1000inchと100dtex3.84millsである。これらのフィラメントの太さにアルカリ処理によりその一方端側に20μm以下の凹凸を設けることは、テーパー状の途中の凹み同士が対向する領域で切断する恐れがある。そして、両者の化粧用ブラシ毛材は、ポリエステル系樹脂フィラメントのテーパー状先細部に凹み又は凹凸の形状部を備えるものであり、馬毛の化粧用ブラシ毛材の凸部と異なる形状であるために、馬毛の化粧用ブラシ毛材と近似の機能を奏するものを製品化することは難しい。そこで、本発明の課題は、上記実情に鑑みなされたもので、ポリエステル系樹脂フィラメントの全表面に多数の凸部が形成される化粧用ブラシのフィラメントを提供すること、この化粧用ブラシフィラメントをアルカリ処理により、その一方端側にテーパー状先細部の表面に多数の凸部を形成して、そのテーパー状先端部の途中の領域で切断することがない化粧用ブラシ毛材、そして、馬毛の化粧用ブラシと同様に、使用感が良く、また、パウダー等の化粧料の含み性並びに転着性が良好な、上記化粧用ブラシ毛材を用いた化粧用ブラシを提供することである。本発明者は、上記課題を解決するため鋭意検討を重ねた結果、ポリエステル系樹脂に、その樹脂に比べて4~6倍の熱伝導率が大きいガラス粒子を0.3~1.0重量の範囲で含有することで、ポリエステル系樹脂フィラメントの全表面に多数の凸部が形成される化粧用ブラシのフィラメントが製造できることを見出し、また、アルカリ処理により、上記フィラメントの一方端側に上記樹脂に被覆されたガラス粒子の凸部が形成されている領域と、その領域に連続して胴体部及びテーパー状先細部の表面全面に上記ガラス粒子の凸部が形成されている領域が設けられること、また、テーパー状先端部の途中の領域で切断しないことを見出し、更に、その毛材を用いた化粧用ブラシが、馬毛の化粧用ブラシと同様に、使用感が良く、また、パウダー等の化粧料の含み性並びに転着性が良好であることを見出し、本発明の化粧用ブラシを完成するに至った。即ち本発明は、以下の通りのものである。請求項1に係る化粧用フィラメントは、ポリエステル系樹脂に無機粒子が含有された化粧用フィラメントであって、上記ポリエステル系樹脂がポリトリメチレンテレフタレート及び/又はポリブチレンテレフタレートであり、そのポリエステル系樹脂に前記無機粒子である平均粒径1~2μmのガラス粒子が、0.3~1.0重量含有されており、該ガラス粒子の熱伝導率が上記樹脂の4~6倍の範囲にあり、上記化粧用フィラメントの表面全面に上記樹脂に被覆されたガラス粒子の凸部が形成されていることを特徴とする。請求項2に係る化粧用フィラメントは、前記ガラス粒子の熱伝導率が1.38~1.50W/mKであることを特徴とする。請求項3に係る化粧用フィラメントは、前記ガラス粒子がEガラス、シリカガラス又は銀ガラスであることを特徴とする。請求項4に係る化粧用フィラメントは、前記化粧用フィラメントの繊度が、2~4millsであることを特徴とする。請求項5に係る化粧用ブラシ毛材は、ポリエステル系樹脂に無機粒子が含有された化粧用フィラメントの一方端側に、アルカリ処理により胴体部及びテーパー状先細部が形成されている化粧用ブラシ毛材であって、上記ポリエステル系樹脂がポリトリメチレンテレフタレート及び/又はポリブチレンテレフタレートであり、そのポリエステル系樹脂に前記無機粒子である平均粒径1~2μmのガラス粒子が、0.3~1.0重量含有されており、該ガラス粒子の熱伝導率が上記樹脂の5~7倍の範囲にあり、上記化粧用フィラメントの表面全面に上記樹脂に被覆されたガラス粒子の凸部が形成されている領域と、その領域に連続して前記胴体部及びテーパー状先細部の表面全面に上記ガラス粒子の凸部が形成されている領域が設けられていることを特徴とする。請求項6に係る化粧用ブラシ毛材は、前記胴体部の表面全面に前記ガラス粒子の高さ1.0~1.5μmの凸部が形成されていることを特徴とする。請求項7に係る化粧用ブラシ毛材は、前記ガラス粒子の熱伝導率が1.38~1.50W/mKであることを特徴とする。請求項8に係る化粧用ブラシ毛材は、前記ガラス粒子がEガラス、シリカガラス又は銀ガラスであることを特徴とする。請求項9に係る化粧用ブラシ毛材は、前記テーパー状の先端の直径が10~25μmの範囲にあることを特徴とする。請求項10に係る化粧用ブラシ毛材は、前記化粧用ブラシ毛材の前記胴体部の凸部の分布密度が20~65個50μm2の範囲にあることを特徴とする。請求項11に係る化粧用ブラシ毛材は、前記化粧用フィラメントの繊度が、2~4millsであることを特徴とする。請求項12に係る化粧用ブラシ毛材は、前記ガラス粒子が銀ガラスである化粧用ブラシ毛材が静菌活性値4~6の範囲の値であることを特徴とする。請求項13に係る化粧用ブラシは、ポリエステル系樹脂に無機粒子が含有された化粧用フィラメントの一方端側に、アルカリ処理により胴体部及びテーパー状先細部を形成されている化粧用ブラシ毛材を用いる化粧用ブラシであって上記ポリエステル系樹脂がポリトリメチレンテレフタレート及び/又はポリブチレンテレフタレートであり、そのポリエステル系樹脂に上記無機粒子である平均粒径1~2μmのガラス粒子が、0.3~1.0重量含有されており、該ガラス粒子の熱伝導率が上記樹脂の4~6倍の範囲にあり、上記化粧用フィラメントの表面全面に上記樹脂に被覆されたガラス粒子の凸部が形成されている領域と、その領域に連続して前記胴体部及びテーパー状先細部の表面全面に上記ガラス粒子の凸部が形成されている領域が設けられており、上記胴体部及びテーパー状先細部の領域を化粧料で塗布するブラシに用いる化粧用ブラシ毛材が、ファンデーションブラシ、パウダーブラシ、アイシャドーブラシ、リップブラシ又はシャドーブラシに用いられることを特徴とする。請求項14に係る化粧用ブラシは、前記胴体部の表面全面に上記ガラス粒子の高さ1.0~1.5μmの凸部が形成されていることを特徴とする。請求項15に係る化粧用ブラシは、前記ガラス粒子の熱伝導率が1.38~1.50W/mKであることを特徴とする。請求項16に係る化粧用ブラシは、前記ガラス粒子がEガラス、シリカガラス又は銀ガラスであることを特徴とする。請求項17に係る化粧用ブラシは、前記テーパー状の先端の直径が4~15μmの範囲にあることを特徴とする。請求項18に係る化粧用ブラシは、前記胴体部の凸部の分布密度が20~65個/50μm2の範囲にあることを特徴とする。請求項19に係る化粧用ブラシは、前記化粧用フィラメントの繊度が、2~4millsであることを特徴とする。請求項20に係る化粧用ブラシは、前記ガラス粒子が銀ガラスである化粧用ブラシ毛材が静菌活性値4~6の範囲の値であることを特徴とする。本発明の化粧用フィラメントは、ポリエステル系樹脂であるPTT及び/又はPBTに、その樹脂に比べて5~7倍の範囲で熱伝導率が大きいガラス粒子を0.3~1.0重量の範囲で含有することで、化粧用フィラメントの表面全面に上記樹脂に被覆されたガラス粒子の凸部が形成されているフィラメントを製造できる。本発明の化粧用ブラシ毛材は、上記化粧用フィラメントの一方端側に、アルカリ処理により上記化粧用フィラメントの表面全面に上記樹脂に被覆されたガラス粒子の凸部が形成されている領域と、その領域に連続して胴体部及びテーパー状先細部の表面全面に上記ガラス粒子の凸部が形成されている領域が設けられているブラシ毛材が作製でき、また、テーパー状先端部の途中の領域で切断することがない。特に、上記胴体部の表面全面に上記ガラス粒子の高さ1.0~1.5μmの多数の凸部を形成することができる。そして、上記化粧用ブラシ毛材を用いた本発明の化粧用ブラシは、馬毛の化粧用ブラシ毛材と同様に、使用感が良く、また、パウダー等の化粧料の含み性並びに転着性が良好である。更に、ガラス粒子として0.3~1.0重量の銀ガラスを含有する化粧用ブラシ毛材及び化粧用ブラシは、その毛材の全表面に銀ガラスの凸部が存在するので、抗菌性及び防臭性に優れている。熱可塑性樹脂化粧用ブラシ毛材に用いるポリエステル系樹脂としては、柔軟性、弾性回復性、耐水性の物性面から、ポリトリメチレンテレフタレート以下、PTTという。、ポリブチレンテレフタレート以下、PBTという。が挙げられる。PTTだけを用いても良いし、PTTとPBTを配合して用いても良いし、PBTだけを用いても良い。ガラス粒子化粧用ブラシ毛材に用いる上記樹脂に含有させるガラス粒子として、Eガラス、銀ガラス、シリカガラスが挙げられる。Eガラスの熱伝導率は1.50W/mKであり、銀ガラスのそれは、配合素材により熱伝導率1.40W/mKを中心にした幅を持った値である。実施例で用いた銀ガラスでは1.40W/mKの値のものを用いている。また、石英ガラスのそれは1.38W/mKであり、配合素材により熱伝導率が1.38W/mK以外の幅を持った値である。上記ポリエステル系樹脂にガラス粒子が0.3~1.0重量の範囲で配合される。配合率が0.3重量以下であると、フィラメントの先細部の表面全面に突出するガラス粒子の高さが1.0μm以下となり、好ましくない。配合率が1.0重量以上であると延伸行程においてフィラメントが切断される状況が発生するので、上記樹脂にガラス粒子を配合率0.3~1.0重量の範囲で配合することが好ましい。なお、Eガラス、シリカガラス及び銀ガラスの製造方法は良く知られているので省略する。ガラス粒子含有ペレットの製造方法最初に、本発明の化粧用ブラシ毛材の素材である、上記樹脂にガラス粒子を含有したペレットの製造方法を説明する。図1に示す従来から用いられている2種類のホッパーを備える押出機を用いて上記ペレットを製造する。符号1は押出機、符号2はモーター、符号3は減速機、符号4はスクリュー、符号5はヒーターボロワー、符号6スクリューねじ山、符号7はブレーカープレート、符号8はノズルダイ、符号9は第1ホッパー、符号9′はペレット、符号10は第2ホッパー、符号10′はEガラス粉末を表している。前記押出機1は、供給材料である上記樹脂のペレット9′と、Eガラス粉末10′を投入する2個のホッパーが備えられている。図1に示す押出機1のホッパーを左側から順に第1ホッパー9、第2ホッパー10と称し、第1ホッパー9には上記樹脂のペレット9′が投入され、押出機の中間部付近に設けられている第2ホッパー10には、ガラス粒子10′が投入される。第2ホッパー10を配置する位置は、第1ホッパー9よりスクリューバレル内に供給されたペレット9′が、スクリュー4による混練搬送に伴って溶融状態にある領域に設けられる。決められた上記樹脂、ガラス粒子の配合率に従って、供給するペレット9′の重量を計量して第1ホッパー9内に投入し、スクリュー4による混練搬送によって送られたペレット9がヒーターにより溶融状態になる位置、即ち、第2ホッパーが配置されている位置で、供給する重量が計量されたガラス粒子10′を第2ホッパー内に投入する。溶融樹脂中に投入されたガラス粒子10′が、混練されながら押出されてガラス粒子10′を含有した成形物が形成されて、その後に切断されてガラス粒子10′を含有したペレットが得られる。前記ヒーターの温度は使用される上記樹脂の融点に応じて決められる。なお、図1の押出機は、従来の押出機と比べてホッパーの構造を除いて他の構造は同じであるので、図1の押出機の構造を説明することは省略する。化粧用ブラシ毛材の製造方法次に、本発明の化粧用ブラシ毛材の製造方法を説明する。化粧用ブラシ毛材のフィラメントは、ガラス粒子含有ペレットを溶融紡糸で製造する。上記ガラス粒子含有のペレットを乾燥した後に紡糸機に投入して溶融、混練し押出して、紡糸口より紡糸して3段の加熱延伸により4~5倍の延伸を行って3millsのフィラメントを製造する。このフィラメントの表面全面にポリエステル系樹脂で被覆されたガラス粒子の凸部が形成されている。そして、上記フィラメントを円柱状に集束し所定の長さに切断して、切断した一端を水酸化ナトリウム水溶液でアルカリ処理を行い、水洗して乾燥を行う。上記フィラメントの一端をアルカリ処理液に浸漬して、上記樹脂の加水分解による減量によりその一方端側に、先端方向にテーパー状の形状を有するガラス粒子の凸部が出現した領域をテーパー状先細部と称し、円柱状に集束したフィラメントに上記水酸化ナトリウム水溶液を毛細管現象により吸い上げて、ガラス粒子の凸部を被覆する樹脂の溶解除去により、上記フィラメントの胴体の表面全面にガラス粒子が現出した領域を胴体部と称する。従って、本発明の化粧用ブラシ毛材は、化粧用フィラメントの表面全面に上記樹脂に被覆されたガラス粒子の凸部が形成されている領域と、その領域に連続して上記胴体部及びテーパー状先細部の表面全面に上記ガラス粒子の凸部が形成されている領域が設けられている。そして、本発明の化粧用ブラシは、上記ガラス粒子の凸部の領域胴体部及びテーパー状先細部でファンデーション等の化粧料を塗布する。PTTSORONAJ2240Semi-Dull;DuPont製品を押出機の第1ホッパーに投入して270°Cで溶融した中に、第2ホッパーよりガラス粒子平均粒径1~2μmを計量しながら注入して撹拌混練ゾーンを充分に設定したスクリューを用いて押し出してガラス粒子含有ペレットを製造した。上記ペレットを110°Cで乾燥した後に紡糸機に投入して、270°Cで溶融し250°Cで混練して押し出して、紡糸口より紡糸して3段の加熱延伸により4~5倍の延伸を行って3millsのフィラメントを製造した。このフィラメントを直径5cmの円柱状に集束して長さ6cmに切断した。フィラメント集束の一端を12重量の水酸化ナトリウム水溶液に120°Cで浸漬して、経時的にその浸漬したフィラメント集束である浸漬部を、徐々に引き上げて最高120分間を浸漬時間として、上記フィラメント集束の先端が10~25μmの太さに加水分解されるように浸漬時間を調整することで、上記テーパー状先細部を形成した。上記フィラメント集束の浸漬部の上方の集束フィラメントは、上記水酸化ナトリウム水溶液を毛細管現象により吸い上げて、上記フィラメント表面のガラス粒子の凸部を被覆する樹脂を溶解除去して上記胴体部を形成した。この胴体部は上記フィラメントを集束する強弱を調整することによりその幅を任意に変えることができる。次いで水洗乾燥して化粧用ブラシ毛材を得た。3mills76μmのフィラメントをアルカリ処理により先端を10~25μmのテーパー状に加工する際に、ガラス粒子が不均一に配合されていると、その不均一配合の部分から切断されることがあるので、配合時の混練を充分に行うことが肝要である。実施例1~8PTT上記した製造方法でガラス粒子の含有率の異なるガラス粒子含有ペレットを製造し、溶融紡糸により以下の実施例1~8の化粧用ブラシ毛材を製造した。具体的には、PTTにEガラス粒子を0.3重量実施例1、0.4重量実施例2、0.5重量実施例3、1.0重量実施例4を配合したフィラメントを前記の条件で4~5倍に延伸して繊度3millsのフィラメントを製造した。また、銀ガラス粒子を0.3重量実施例5、0.4重量実施例6、0.5重量実施例7、1.0重量実施例8を配合したフィラメントを前記の条件で4~5倍に延伸して繊度3millsのフィラメントを製造した。これらのフィラメントに上記したアルカリ処理を施して、胴体部及びテーパー状先細部を形成した。比較例1比較例1は、ガラス粒子を含有しないPTTのフィラメントに上記アルカリ処理を施して、胴体部及びテーパー状先細部を形成したものである。実施例9~12PBTPBTTORAYCOM1401X06東レ株製品を押出機の第1ホッパーに投入して270°Cで溶融した中に、第2ホッパーよりガラス粒子平均粒径1~2μmを計量しながら注入して撹拌混練ゾーンを充分に設定したスクリューを用いて押し出してガラス粒子含有ペレットを製造した。フィラメント、胴体部及びテーパー状先細部は、実施例1~8と同様な方法で製造した。上記した製造方法でガラス粒子の含有率の異なるガラス粒子含有ペレットを製造し、溶融紡糸により以下の実施例9~12の化粧用ブラシ毛材を製造した。具体的には、PBTに銀ガラス粒子を0.3重量実施例9、0.4重量実施例10、0.5重量実施例11、1.0重量実施例12を配合したフィラメントを前記の条件で4~5倍に延伸して繊度3millsのフィラメントを製造した。このフィラメントに上記したアルカリ処理を施して、テーパー状先細部を形成した。比較例3比較例3は、ガラス粒子を含有しないPBTのフィラメントに上記アルカリ処理を施して、胴体部及びテーパー状先細部を形成したものである。次に、馬毛の表面及び上記化粧用ブラシ毛材であるフィラメントの表面を、レ-ザー顕微鏡VK-8710VKAnalyzerで撮影した1000倍の写真を図2~図7に示す。図3及び図5の写真は、上記フィラメントのアルカリ処理前の表面写真である。なお、馬毛の凸部の表面形状を比較例2として記載する場合がある。図2の馬毛の脇毛の表面写真は、その表面に多数の凸部が存在することを示している。図3のPTTに1重量の銀ガラス粒子を含有する本体部の表面写真は、その表面に僅かな低い凸部が存在することを示している。図4のPTTに1重量の銀ガラス粒子を含有するアルカリ処理した胴体部の表面写真は、その表面に多数の銀ガラス粒子の凸部が存在することを示している。図5のPTTに0.5重量の銀ガラス粒子を含有する本体部の表面写真は、その表面に僅かな低い凸部が存在することを示している。図6のPTTに0.5重量の銀ガラス粒子を含有するアルカリ処理した胴体部の表面写真は、その表面に多数のガラス粒子の凸部が存在するが、図4の凸部の高さと比べて低いことを示している。図7左のアルカリ処理したテーパー状先細部の先端部の表面写真は、図7右のアルカリ処理されていない本体部の76μmの太さと比べ、ポリエステル系樹脂の加水分解による減量によりテーパー状先細部の先端部がガラス粒子の凸部を有する10~25μmの細さであることを示している。以上の図2~7の写真は、化粧用ブラシ毛材がアルカリ処理によりその胴体部の表面全面に、更にテーパー状先細部の表面全面に多数のガラス粒子の凸部が形成されており、馬毛の表面と類似の形状の凸部であることを示している。そして、実施例1~4Eガラス含有PTT、実施例5~8銀ガラス含有PTT及び実施例9~12銀ガラス含有PBTの化粧用ブラシ毛材の胴体部の表面を、レ-ザー顕微鏡VK-8710VK-Analyzerによって、その表面の凸部の高さ及び分布、そして、上記テーパー状先細部の先端部の太さを測定した。Eガラス粒子含有の化粧用ブラシ毛材PTTの上記高さ、分布及び太さを表1に、銀ガラス粒子含有の化粧用ブラシ毛材PTTの上記高さ、分布及び太さを表2に、そして、銀ガラス粒子含有の化粧用ブラシ毛材PBTの上記高さ、分布及び太さを表3に示す。表1は、実施例1~4PTTの凸部の高さが1.1~1.5μmであるのに対して、馬毛のそれが2.6μmであることから、実施例1~4の凸部の高さが馬毛のそれの約1/2であることを示している。また、表1は、実施例1~4の凸部の分布が26~65個/50μm2であるのに対して、馬毛のそれが28個/50μm2であることから、実施例1及び2の凸部の分布が馬毛のそれと類似していて、実施例3及び4のEガラスの含有率が増加するに伴って馬毛の凸部の分布が増加していることを示している。更に、表1は、実施例1~4PTTの先端の太さが10~25μmにあり、馬毛のそれが10~30μmにあることを示しているので、実施例1~4PTTの先端の太さは馬毛のそれに近似している。表2からは、実施例5~8PTTの凸部の高さ及び分布、並びにテーパー部の太さの値がほぼ同一であることから、Eガラス粒子含有及び銀ガラス粒子含有の化粧用ブラシ毛材の両者は、ほぼ同一の高さ、分布及び先端部の太さの形状を示していることが分かる。しかしながら、実施例8は、上記含有率1.0重量の上記先端部が45μmの太さのものが15発生している。この先端部の太さは通常の2倍以上の太さであり異常なものである。フィラメントの繊度は3millsであるから直径が76μmであり、アルカリ処理で形成される上記先端部が45μmの太さであることは異常なことであり、化粧用ブラシにその太さのものが含まれたとすると、その毛が肌を刺激する重大な欠点となる。この異常な太さは、上記第2ホッパーよりガラス粒子を注入してスクリューで混練する際に、ガラス粒子が不均一に含有された状態でアルカリ処理すると、その不均一にガラス粒子が含有した領域で発生する。従って、ガラス粒子の混練条件に注意してガラス粒子を均一にすることで上記太さ異常の発生率が低減される。表2の静菌活性値は、JISL1902-1998ISO20743の基準に基づいた黄色ブドウ球菌の抗菌性試験の値である。その試験結果は、黄色ブドウ球菌の測定の静菌活性値が4~6の範囲の値を示しており、優れた抗菌性が得られていることが分かる。上記基準では静菌活性値が2.2以上の値であれば、抗菌防臭基準を超えていると定められており、上記静菌活性値4~6の範囲の値は、それを遥かに凌ぐものである。化粧用ブラシは、そのブラシが肌に触れることで皮膚常在菌や水棲菌がブラシに付着して、これらの細菌が増殖することにより不快な臭いを発生し、使用者にとって緊急に解決して欲しい問題となっている。細菌が99殺菌されると臭いは感知されなくなる。この細菌の99殺菌は、静菌活性値が2.2の値を示すことを意味している。ところで、実施例5~8の化粧用ブラシ毛材は、静菌活性値が4~6の範囲の値を示しており、静菌活性値2.2より短時間に細菌を殺菌し、臭いの発生を早急に防止できることが分かる。実施例5~8の化粧用ブラシ毛材は、その先端部の全表面に1.0~1.5μmの銀ガラスの凸部が21~64個/50μm2の分布密度で存在するので、皮膚常在菌や水棲菌に対して抗菌性及び防臭性が優れている。実施例9~12は、PBTに0.3、0.4、0.5及び1.0重量の銀ガラスを含有する化粧用ブラシ毛材である。表3は、実施例9~12PBTの凸部の高さ、分布及び先端部の太さの値が実施例5~8PTTのそれとほぼ同一であることから、PTTに銀ガラス粒子を含有する化粧用ブラシ毛材と、PBTに銀ガラス粒子を含有する化粧用ブラシ毛材の両者は、ほぼ同一の高さ、分布及び太さの形状を示している。このことから、ポリエステル系樹脂がPTTであっても、又はPBTであっても、ガラス粒子を含有するPTT、又はPBTを含有する化粧用ブラシ毛材は、凸部の高さ、凸部の分布及び先端部の太さがほぼ同一であることは明らかである。そして、実施例9~12の化粧用ブラシ毛材は、静菌活性値が4~6の範囲の値を示しており、静菌活性値2.2より短時間に細菌を殺菌し、臭いの発生を早急に防止できる。実施例13~16は、60重量PTTと40重量のPBTを混合させた樹脂に、0.3、0.4、0.5及び1.0重量の銀ガラスを含有させた化粧用ブラシ毛材である。表4は、実施例1~8PTT及び実施例9~12PBTの凸部の高さ、分布及び先端部の太さの値が実施例13~16PTTとPBTを混合させた樹脂のそれとほぼ同一であることから、PTT又はPBTに銀ガラスを含有する化粧用ブラシ毛材と、PTT及びPBTに銀ガラスを含有する化粧用ブラシ毛材の両者は、ほぼ同一の高さ、分布及び太さの形状を示している。このことから、ポリエステル系樹脂がPTTであっても、又はPBTであっても、更に、PTT及びPBTの混合であっても、ガラス粒子を含有する化粧用ブラシ毛材は、凸部の高さ、凸部の分布及び先端部の太さがほぼ同一であることは明らかである。そして、実施例13~16の化粧用ブラシ毛材は、静菌活性値が4~6の範囲の値を示しており、静菌活性値2.2より短時間に細菌を殺菌し、臭いの発生を早急に防止できる。使用テスト結果銀ガラスを配合した実施例5~8PTTと比較例1、比較例2の毛材を用いて、リキッドファンデーションブラシ及びパウダーブラシについて、5名の使用テストの結果を1~5の5段階で評価した。リキッドファンデーションブラシの評価結果を表5に、パウダーブラシの評価結果を表6に示す。5段階の評価は、5が大変優れる、4が優れる、3が普通2が劣る、そして、1が大変劣るとして評価した。以下、同様に、銀ガラスを配合した実施例9~12PBTのパウダーブラシについて、5名の使用テストの評価結果を表7に示す。比較例1のPTT100又は比較例3のPBT100に比べて、リキッド及びパウダー共に化粧料の含み性と転着性が明らかに向上して機能性及び使用の感触が優れている。1.0重量の配合の感触が悪いのは、アルカリ処理によりテーパー先端部の途中で切れて、先端部が異常な太さとなったものが含まれることによるもので、ガラス粒子の配合時の混練を高めても、ガラス粒子の配合率は1.0重量が限界と思われる。凸部形成の作用メカニズムここで、ガラス粒子含有ペレットを溶融紡糸して4~5倍の延伸したフィラメントが、その表面全面にポリエステル系樹脂に被覆されたガラス粒子の凸部を形成し、また、そのフィラメントをアルカリ処理によりその先端部の表面に凸部を形成する作用メカニズムを検討する。ガラス粒子シリカガラス、銀ガラス及びEガラスの熱伝導率は、1.38~1.50W/mKであるのに対して、ポリエステル系樹脂PTT及びPBTの熱伝導率が0.27W/mKであり、5.1~5.6倍、即ちポリエステル系樹脂に比べて5~7倍も熱の伝導が大きい。ところで、特許文献1の無機粉体銀ゼオライト含有の化粧用ブラシ毛材は、その表面に凹部が形成されることを既述した。そのブラシ毛材の素材であるPBTの熱伝導率は0.27W/mKであるのに対して、銀ゼオライトの熱伝導率が0.58W/mKであり、その差が小さいことが分かる。紡糸口から押し出されたガラス粒子含有樹脂は、3段の加熱延伸により4~5倍に延伸する工程において、この樹脂の表面に存在するガラス粒子は、上記樹脂より5倍程度の熱伝導率で加熱されるために、そのガラス粒子周囲の樹脂が、他の樹脂より速く加熱され軟化する。その速く加熱され軟化した樹脂が先に延伸されてガラス粒子が浮き上がり凸部を形成する。この凸部の表面を樹脂が覆っているが、アルカリ処理により上記樹脂が除かれて凸部が一層際立った高さになる。ガラス粒子の含有率は0.3~1.0重量の範囲にあることが重要である。0.3重量以下では凸部の高さが1.0μm以下となり好ましくない。1.0重量以上ではアルカリ処理によるテーパー状先細部の途中から切れて先端部が異常な太さとなったものが含まれることになり化粧用ブラシの使用感が劣り好ましくない。それに対して、特許文献1の銀ゼオライト含有の化粧用ブラシ毛材は、3段の加熱延伸により4~5倍に延伸する工程において、フィラメントを紡糸して加熱延伸すると、PBT繊維の分子鎖が繊維軸方向に配向し、繊維断面積が縮小する。この延伸工程では繊維軸方向に張力が作用して、繊維断面の中心方向に収縮力が働き、銀ゼオライトの熱伝導率がPBTと大差ないので、その収縮力により銀ゼオライトが沈み込み、フィラメント表面に凹みを形成するものと考えられる。実施例と馬毛の化粧用ブラシ実施例の化粧用ブラシ毛材は、その表面に多数のガラス粒子の凸部が形成されているので馬毛と同じ形状である。そして、表1~4の凸部の高さ、その分布及び先端部の太さの結果からみて、上記凸部の高さが馬毛のそれの約1/2であり、上記凸部の分布が馬毛のそれと類似又は高く、上記先端の太さが馬毛のそれと類似の太さである。実施例の上記毛材は、馬毛の凸部の高さが約1/2ではあるが、凸部の分布及び先端部の太さが類似している。また、その毛材を用いた化粧用ブラシであるリキッドファンデーションブラシ及びパウダーブラシは、表5~7の結果が馬毛の化粧料の含み性、転着性及び使用感と近似したものであることを示しており、馬毛の化粧用ブラシに代替できるものである。更に、ガラス粒子が銀ガラスの化粧用ブラシは、凸部の形成が銀ガラスによるので、静菌活性値4~6の範囲の値を示し抗菌性及び防臭性に優れている。